(57)【要約】【解決手段】  （Ａ）（１）で表される単量体及び／又は（２）で表される単量体    【化１】2004359947.tif 000011（Ｒ1は水素又はメチル基、Ａは酸素又はＮＨ、Ｒ2、Ｒ3は水素又はアルキル基、Ｒ4及びＲ5はアルキル基）    【化２】2004359947.tif 000012（Ｒ6は水素又はメチル基、Ａは酸素又はＮＨ、Ｒ7、Ｒ8は水素又はアルキル基、Ｒ9、Ｒ10及びＲ11はアルキル基、ｎは０、１又は２、Ｘはハロゲン）（Ｂ）（３）で表される単量体  ＣＨ2＝Ｃ（Ｒ12）ＣＯＯＲ13            （３）（Ｒ12は水素又はメチル基、Ｒ13はアルキル基）（Ｃ）ノニオン性水溶性単量体を共重合してなるタンパク質付着防止用高分子化合物。【効果】  ガラス、セラミック、ステンレス、プラスチック等の硬表面、毛髪、繊維等の軟表面、ゲル表面及びコンタクトレンズ表面に対して、低濃度かつ短時間処理によっても、耐久性があり優れたタンパク質付着防止能を有するタンパク質付着防止用高分子化合物、並びにこれを含有してなる組成物を提供することができる。【選択図】      なし【特許請求の範囲】
【請求項１】
下記（Ａ）、（Ｂ）及び（Ｃ）を共重合してなり、重量平均分子量が５，０００〜１，０００，０００であるタンパク質付着防止用高分子化合物。
（Ａ）（Ａ−１）下記一般式（１）で表される３級アミノ基を有する単量体０．１〜７５質量％及び／又は（Ａ−２）下記一般式（２）で表される４級アンモニウム基を有する単量体０．１〜７質量％
【化１】
2004359947.tif 000009
（式中、Ｒ1は水素原子又はメチル基、Ａは酸素原子又はＮＨ、Ｒ2、Ｒ3は独立に、水素原子又は炭素数１〜４の直鎖もしくは分岐鎖のアルキル基、Ｒ4、Ｒ5は独立に、炭素数１〜４の直鎖もしくは分岐鎖のアルキル基を示し、ｍは０、１又は２である。）
【化２】
2004359947.tif 000010
（式中、Ｒ6は水素原子又はメチル基、Ａは酸素原子又はＮＨ、Ｒ7、Ｒ8は独立に、水素原子又は炭素数１〜４の直鎖もしくは分岐鎖のアルキル基、Ｒ9、Ｒ10及びＲ11は独立に、炭素数１〜４の直鎖もしくは分岐鎖のアルキル基を示し、ｎは０、１又は２、Ｘは、ハロゲン、ＯＨ、１／２ＳＯ4、ＨＳＯ4、１／３ＰＯ4、ＨＣＯ2又はＣＨ3ＣＯ2を示す。）
（Ｂ）下記一般式（３）で表される（メタ）アクリル酸エステル単量体２１〜８０質量％
ＣＨ2＝Ｃ（Ｒ12）ＣＯＯＲ13            （３）
（式中、Ｒ12は水素原子又はメチル基であり、Ｒ13は炭素数１〜６の直鎖もしくは分岐鎖のアルキル基である。）
（Ｃ）（Ａ），（Ｂ）単量体以外のノニオン性水溶性単量体０．１〜７８．９質量％
【請求項２】
請求項１記載の高分子化合物を含有してなることを特徴とする防汚剤組成物。
【請求項３】
請求項１記載の高分子化合物を含有してなることを特徴とする洗浄性防汚剤組成物。
【請求項４】
請求項１記載の高分子化合物を含有してなることを特徴とする眼科用組成物。
【請求項５】
請求項１記載の高分子化合物を含有してなることを特徴とするコンタクトレンズ用組成物。
【発明の詳細な説明】
【技術分野】
【０００１】
本発明は、優れたタンパク質付着防止能を有するタンパク質付着防止用高分子化合物、これを含有してなる組成物に関する。さらに詳しくは、医療用具等の材料として使用され、タンパク質に代表されるような生体由来物質が付着することによって材料の生体適合性が悪化することが懸念されるガラス、セラミック、ステンレス、プラスチック等の硬表面、毛髪、繊維等の軟表面、及びゲル表面、特にコンタクトレンズ表面に対して、低濃度かつ短時間処理によっても該表面に吸着し、耐久性があり優れたタンパク質付着防止能を付与するタンパク質付着防止用高分子化合物及び該高分子化合物を含有する組成物に関する。
【背景技術】
【０００２】
医療用具等の材料として使用され、タンパク質に代表されるような生体由来物質が付着することによって材料の生体適合性が悪化することが懸念されるものとして、ガラス、セラミック、ステンレス、各種プラスチック等の硬表面、毛髪、繊維といった軟表面、あるいはゲル表面、コンタクトレンズ表面等が挙げられる。このようなものは、特殊な有機溶剤と接触すると簡単に表面を痛めてしまうものが多い。これらの表面を処理する表面処理剤としては、水溶性タイプの商品が望まれている。また、表面処理剤は、通常の使用によって、接触する水や濯ぎ水等で簡単に処理剤が取れないような耐久性があり、かつ使用性の点から短時間処理やできるだけ低濃度の処理剤によっても良好な効果が得られるものが望まれている。さらに、人体が接触する用途に対しては、安全性が考慮されているものが望まれている。
【０００３】
表面処理剤としては、３級アミノ基を含有する高分子化合物、洗浄剤組成物、防汚剤組成物及び洗浄性防汚剤組成物が提案されている（例えば、特許文献１：特開２００２−２５６０３０号公報参照）。具体的には、ポリオキシアルキレンオキサイドを含有するモノマーを必須成分とする高分子化合物からなることを特徴とするもので、コンタクトレンズ用洗浄剤に含有させることにより涙液由来のタンパク質の汚れ防止効果に優れるものである。しかし、タンパク質汚れに限った場合、長期間使用中に被覆表面から洗い流されず残るような耐久性について、さらなる効果が望まれていた。また、様々な汚染物質に対して付着防止性に優れているものの、タンパク質付着防止に対して、短時間処理や低濃度の高分子化合物溶液処理でさらなる効果が望まれていた。
【０００４】
また、コンタクトレンズへの汚れ付着防止技術として、４級アミン官能性基を１０〜４５ｍｏｌ％有する高分子化合物が提案されている（例えば特許文献２：特表２０００−５１０１８６号公報参照）。具体的にはコンタクトレンズへのタンパク質の蓄積を阻害する組成物及び方法が提案されている。しかしながら、４級アミン官能性基の含有率が高すぎるために、本発明が目的とするタンパク質付着防止に関して、短時間処理や低濃度の高分子化合物溶液処理によっては、該表面に吸着して優れたタンパク質付着防止能を付与する機能は得られない。
【０００５】
一方、イオン性を有するコンタクトレンズ用途の高分子化合物が提案されている（例えば特許文献３：特開昭５４−１１６９４７号公報参照）。具体的には、主にイオン性コンタクトレンズの表面を表面と反対の電荷をもつ水保持能が高い高分子化合物で被覆することにより、表面の潤いを高くする組成物及び方法が提案されている。しかしながら、本発明が目的とするタンパク質付着防止に関して、短時間処理や低濃度の高分子化合物溶液処理によっても該表面に吸着して優れたタンパク質付着防止能を付与する機能は得られない。
【０００６】
さらに、ビニルポリマーのカチオン性誘導体を有する高分子化合物が提案され（特許文献４：特開平１−５００１４号公報参照）、高分子化合物によりレンズを親水化することで脂質汚れが付着しにくい組成物及び方法が開示されているが、本発明が目的とするタンパク質付着防止に関して、短時間処理や低濃度の高分子化合物溶液処理によっても該表面に吸着して優れたタンパク質付着防止を付与する機能は得られない。
【０００７】
【特許文献１】特開２００２−２５６０３０号公報
【特許文献２】特表２０００−５１０１８６号公報
【特許文献３】特開昭５４−１１６９４７号公報
【特許文献４】特開平１−５００１４号公報
【発明の開示】
【発明が解決しようとする課題】
【０００８】
本発明は上記事情に鑑みなされたもので、医療用具等の材料として使用されており、タンパク質に代表されるような生体由来物質が付着することによって材料の生体適合性が悪化することが懸念されるガラスやセラミック、ステンレス、プラスチック等の硬表面、毛髪、繊維等の軟表面、ゲル表面及びコンタクトレンズ表面等に対して、低濃度かつ短時間処理によっても優れたタンパク質付着防止能を有し、かつその防止能が耐久性に優れたタンパク質付着防止用高分子化合物を提供することを目的とする。さらに、水での濯ぎによっても簡単に流されず、対象面に吸着して防汚性を発現する防汚剤組成物、洗浄と同時に防汚性を有する洗浄性防汚剤組成物、眼科用組成物及びコンタクトレンズ用組成物を提供することを目的とする。
【課題を解決するための手段】
【０００９】
本発明者は、上記目的を達成するため鋭意検討した結果、特定の３級アミノ基を有する単量体及び／又は特定の４級アンモニウム基を有する単量体と、（メタ）アクリル酸エステル単量体と、ノニオン性水溶性単量体とを特定量で共重合させてなり、重量平均分子量が５，０００〜１，０００，０００である高分子化合物が、上記硬表面、軟表面、ゲル表面に対して、低濃度かつ短時間処理によっても、耐久性のあるタンパク付着防止能を有することを知見した。さらに鋭意検討した結果、上記高分子化合物を水溶性組成物中に含有させることにより、低濃度かつ短時間処理によっても、対象面に吸着して優れたタンパク質付着防止能を有し、水での濯ぎを伴うような洗浄工程において上記共重合体が洗い流されず、有効成分として対象面に吸着して防汚性を発現することを知見し、本発明をなすに至ったものである。
【００１０】
従って、本発明は、下記（Ａ）、（Ｂ）及び（Ｃ）を共重合してなり、重量平均分子量が５，０００〜１，０００，０００であるタンパク質付着防止用高分子化合物、並びにこの高分子化合物を含有してなる防汚剤組成物、洗浄性防汚剤組成物、眼科用組成物及びコンタクトレンズ用組成物を提供する。
（Ａ）（Ａ−１）下記一般式（１）で表される３級アミノ基を有する単量体０．１〜７５質量％及び／又は（Ａ−２）下記一般式（２）で表される４級アンモニウム基を有する単量体０．１〜７質量％
【００１１】
【化１】
2004359947.tif 000002
（式中、Ｒ1は水素原子又はメチル基、Ａは酸素原子又はＮＨ、Ｒ2、Ｒ3は独立に、水素原子又は炭素数１〜４の直鎖もしくは分岐鎖のアルキル基、Ｒ4、Ｒ5は独立に、炭素数１〜４の直鎖もしくは分岐鎖のアルキル基を示し、ｍは０、１又は２である。）
【００１２】
【化２】
2004359947.tif 000003
（式中、Ｒ6は水素原子又はメチル基、Ａは酸素原子又はＮＨ、Ｒ7、Ｒ8は独立に、水素原子又は炭素数１〜４の直鎖もしくは分岐鎖のアルキル基、Ｒ9、Ｒ10及びＲ11は独立に、炭素数１〜４の直鎖もしくは分岐鎖のアルキル基を示し、ｎは０、１又は２、Ｘは、ハロゲン、ＯＨ、１／２ＳＯ4、ＨＳＯ4、１／３ＰＯ4、ＨＣＯ2又はＣＨ3ＣＯ2を示す。）
（Ｂ）下記一般式（３）で表される（メタ）アクリル酸エステル単量体２１〜８０質量％
ＣＨ2＝Ｃ（Ｒ12）ＣＯＯＲ13            （３）
（式中、Ｒ12は水素原子又はメチル基であり、Ｒ13は炭素数１〜６の直鎖もしくは分岐鎖のアルキル基である。）
（Ｃ）（Ａ），（Ｂ）単量体以外のノニオン性水溶性単量体０．１〜７８．９質量％
【発明の効果】
【００１３】
本発明によれば、医療用具等の材料として使用されて、タンパク質に代表されるような生体由来物質が付着することによって材料の生体適合性が悪化することが懸念されるガラス、セラミック、ステンレス、プラスチック等の硬表面、毛髪、繊維等の軟表面、ゲル表面、及びコンタクトレンズ表面に対して、低濃度かつ短時間処理によっても、耐久性があり優れたタンパク質付着防止能を有し、防汚剤として有用な、タンパク質付着防止用高分子化合物、これを含有してなる防汚剤組成物、洗浄性防汚剤組成物、眼科用組成物及びコンタクトレンズ用組成物を提供することができる。
【発明を実施するための最良の形態】
【００１４】
以下、本発明につき、さらに詳しく説明する。本発明の高分子化合物は、上記（Ａ）〜（Ｃ）の単量体を、単量体合計配合量（１００質量％）に対して各単量体を特定割合で配合し共重合したものである。従って、本発明の共重合体における各単量体からなる構成単位の含有量は、共重合する際の各単量体の配合量と同様である。
【００１５】
本発明において用いられる（Ａ）単量体は、（Ａ−１）上記一般式（１）で表される３級アミノ基を有する単量体及び／又は（Ａ−２）上記一般式（２）で表される４級アンモニウム基を有するものである。
【００１６】
ここで、上記一般式（１）において、Ｒ1は水素原子又はメチル基、Ａは酸素原子又はＮＨ、Ｒ2、Ｒ3は独立に、水素原子又は炭素数１〜４の直鎖もしくは分岐鎖のアルキル基、Ｒ4、Ｒ5は独立に、炭素数１〜４の直鎖もしくは分岐鎖のアルキル基を示し、ｍは０、１又は２である。炭素数１〜４の直鎖もしくは分岐鎖のアルキル基としては、メチル基、エチル基、プロピル基、イソプロピル基、ブチル基、ｔ−ブチル基、イソブチル基が挙げられる。
【００１７】
ここで、上記一般式（２）において、Ｒ6は水素原子又はメチル基、Ａは酸素原子又はＮＨ、Ｒ7、Ｒ8は独立に、水素原子又は炭素数１〜４の直鎖もしくは分岐鎖のアルキル基、Ｒ9、Ｒ10及びＲ11は独立に、炭素数１〜４の直鎖もしくは分岐鎖のアルキル基を示し、ｎは０、１又は２、Ｘは、ハロゲン、ＯＨ、１／２ＳＯ4、ＨＳＯ4、１／３ＰＯ4、ＨＣＯ2又はＣＨ3ＣＯ2を示す。炭素数１〜４の直鎖もしくは分岐鎖のアルキル基としては、メチル基、エチル基、プロピル基、イソプロピル基、ブチル基、ｔ−ブチル基、イソブチル基が挙げられる。
【００１８】
（Ａ−１）３級アミノ基を有する単量体として、より具体的には、（メタ）アクリル酸ジメチルアミノエチル（以下、（メタ）アクリルはアクリルとメタクリルを表す）、（メタ）アクリル酸ジエチルアミノエチル、（メタ）アクリル酸ジプロピルアミノエチル等の（メタ）アクリル酸ジアルキルアミノアルキル化合物、ジメチルアミノエチル（メタ）アクリルアミド、ジメチルアミノプロピル（メタ）アクリルアミド、ジエチルアミノプロピル（メタ）アクリルアミド等のジアルキルアミノアルキル（メタ）アクリルアミド化合物等が挙げられ、好ましくは（メタ）アクリル酸ジメチルアミノエチル、（メタ）アクリル酸ジエチルアミノエチル、（メタ）アクリル酸ジプロピルアミノエチル等の（メタ）アクリル酸ジアルキルアミノアルキル化合物、ジメチルアミノエチル（メタ）アクリルアミド、ジメチルアミノプロピル（メタ）アクリルアミド、ジエチルアミノプロピル（メタ）アクリルアミド等のジアルキルアミノアルキル（メタ）アクリルアミド化合物であり、さらに好ましくは（メタ）アクリル酸ジメチルアミノエチル、（メタ）アクリル酸ジエチルアミノエチル、ジメチルアミノプロピル（メタ）アクリルアミド、ジエチルアミノプロピル（メタ）アクリルアミド等である。
【００１９】
（Ａ−２）４級アンモニウム基を有する単量体として、（メタ）アクリル酸ジメチルアミノエチルメチルクロライド、（メタ）アクリル酸ジメチルアミノエチルエチルクロライド、（メタ）アクリル酸ジメチルアミノエチルエチル硫酸、（メタ）アクリル酸ジメチルアミノエチルメチルリン酸、（メタ）アクリル酸ジメチルアミノエチルエチルリン酸、（メタ）アクリル酸ジエチルアミノエチルメチルクロライド、（メタ）アクリル酸ジエチルアミノエチルエチルクロライド、（メタ）アクリル酸ジエチルアミノエチルエチル硫酸、（メタ）アクリル酸ジエチルアミノエチルメチルリン酸、（メタ）アクリル酸ジエチルアミノエチルエチルリン酸、ジメチルアミノプロピル（メタ）アクリルアミドメチルクロライド、ジメチルアミノプロピル（メタ）アクリルアミドエチルクロライド、ジメチルアミノプロピル（メタ）アクリルアミドエチル硫酸、ジメチルアミノプロピル（メタ）アクリルアミドメチルリン酸、ジメチルアミノプロピル（メタ）アクリルアミドエチルリン酸等が挙げられる。この中でも（メタ）アクリル酸ジメチルアミノエチルメチルクロライド、（メタ）アクリル酸ジメチルアミノエチルエチルクロライド、（メタ）アクリル酸ジメチルアミノエチルエチル硫酸、（メタ）アクリル酸ジエチルアミノエチルメチルクロライド、（メタ）アクリル酸ジエチルアミノエチルエチルクロライド、（メタ）アクリル酸ジエチルアミノエチルエチル硫酸、ジメチルアミノプロピル（メタ）アクリルアミドメチルクロライド、ジメチルアミノプロピル（メタ）アクリルアミドエチルクロライド、ジメチルアミノプロピル（メタ）アクリルアミドエチル硫酸が好ましく、（メタ）アクリル酸ジメチルアミノエチルメチルクロライド、（メタ）アクリル酸ジメチルアミノエチルエチルクロライド、（メタ）アクリル酸ジメチルアミノエチルエチル硫酸がさらに好ましい。
【００２０】
（Ａ−１）単量体と（Ａ−２）単量体は各々単独で用いてもよいし、併用して用いてもよい。また、これらの単量体は１種単独で又は２種以上を適宜組み合わせて用いることができる。本発明においては、組成物の作りやすさと耐久性の点から、（Ａ−１）単量体を１種又は２種以上用いることが好ましい。
【００２１】
（Ａ）単量体の含有量は各々下記の範囲である。（Ａ）単量体の含有量が多すぎると、水への溶解性が高いため、耐久性がなく、低濃度処理、単時間処理での性能が低下する。また、（Ａ）単量体の含有量が少なすぎると、（Ａ）単量体が高分子化合物中で吸着部位としてしっかりと機能せず、耐久性がなく、低濃度処理及び単時間処理での性能が低下する。
【００２２】
（Ａ−１）３級アミノ基を有する単量体を含有する場合、その含有量は全単量体中に０．１〜７５質量％、好ましくは２〜５５質量％、より好ましくは３〜３５質量％である。    
【００２３】
（Ａ−２）４級アンモニウム基を有する単量体を含有する場合、その含有量は全単量体中に０．１〜７質量％、好ましくは０．５〜６質量％、より好ましくは１〜５質量％である。
【００２４】
本発明において用いられる（Ｂ）単量体は、下記一般式（３）で表される（メタ）アクリル酸エステル単量体である。
ＣＨ2＝Ｃ（Ｒ12）ＣＯＯＲ13          （３）
【００２５】
ここで、上記一般式（３）において、Ｒ12は水素原子又はメチル基であり、Ｒ13は炭素数が１〜６、好ましくは１〜４の直鎖もしくは分岐鎖のアルキル基である。
【００２６】
（Ｂ）単量体として、より具体的には、（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ｔ−ブチル、（メタ）アクリル酸イソブチル、（メタ）アクリル酸ヘキシル等が挙げられる。この中でも（メタ）アクリル酸メチル、（メタ）アクリル酸エチル、（メタ）アクリル酸プロピル、（メタ）アクリル酸イソプロピル、（メタ）アクリル酸ブチル、（メタ）アクリル酸ｔ−ブチルが好ましく、メタクリル酸メチル、メタクリル酸エチル、メタクリル酸プロピル、メタクリル酸イソプロピル、メタクリル酸ブチル、メタクリル酸ｔ−ブチルがさらに好ましい。これらは、１種単独で又は２種以上を適宜組み合わせて用いてもよい。
【００２７】
（Ｂ）単量体の含有量は、全単量体中に２１〜８０質量％、好ましくは２２〜５５質量％、特に好ましくは２３〜５０質量％である。（Ｂ）単量体の含有量が２１質量％未満だと低濃度処理、短時間処理によるタンパク質付着防止能が低下し、８０質量％を超えると均一な溶解性を得ることが難しい。
【００２８】
本発明において用いられる（Ｃ）単量体は、（Ａ），（Ｂ）単量体以外のノニオン性水溶性単量体である。（Ａ）及び（Ｂ）単量体以外のノニオン性水溶性単量体を共重合することにより、タンパク質付着防止能を低下させずに高分子化合物の水溶性を向上させることができ、本発明の高分子化合物を含有する組成物にした場合に、不溶物の析出等の不具合を防ぐことができる。
【００２９】
（Ｃ）単量体としては、（メタ）アクリルアミド、ジメチル（メタ）アクリルアミド、Ｎ−ビニル−２−ピロリドン、糖類縁基含有単量体、下記一般式（４）で示されるポリアルキレンオキシド基含有単量体等が挙げられる。
ＣＨ2＝Ｃ（Ｒ14）ＣＯＯ（ＣpＨ2pＯ）qＲ15        （４）
（式中、Ｒ14は水素原子又はメチル基であり、Ｒ15は水素原子、炭素数が１〜４のアルキル基又はフェニル基である。ｐは２〜４の整数、ｑは２〜２５０であり、分子中にｐが異なる２種以上のアルキレンオキシド基があってもよい。）
【００３０】
上記一般式（４）で示されるポリアルキレンオキシド基含有単量体としては、ポリエチレングリコールモノ（メタ）アクリレート、ポリエチレングリコール−ポリプロピレングリコールモノ（メタ）アクリレート等のポリアルキレングリコールモノ（メタ）アクリレート、メトキシポリエチレングリコールモノ（メタ）アクリレート、メトキシポリエチレングリコール−ポリプロピレングリコールモノ（メタ）アクリレート、エトキシポリエチレングリコール（メタ）アクリレート、エトキシポリエチレングリコール−ポリプロピレングリコールモノ（メタ）アクリレート等のポリアルキレングリコールモノ（メタ）アクリレート等の炭素数１〜３のアルキル基でアルコキシ化されたアルコキシポリアルキレングリコールモノ（メタ）アクリレート、フェノキシポリエチレングリコールモノ（メタ）アクリレート、フェノキシポリエチレングリコール−ポリプロピレングリコールモノ（メタ）アクリレート等が挙げられる。
【００３１】
好ましい（Ｃ）単量体としては、（メタ）アクリルアミド、Ｎ−ビニル−２−ピロリドン、メトキシポリエチレングリコールモノ（メタ）アクリレートであり、さらに好ましくはＮ−ビニル−２−ピロリドン、（Ｃ2Ｈ4Ｏ）の平均繰り返し数が２〜２５のメトキシポリエチレングリコールモノ（メタ）アクリレートである。（Ｃ）単量体は、上記化合物に限定されるものではなく、１種単独で又は２種以上を適宜組み合わせて用いることができる。
【００３２】
（Ｃ）単量体の含有量は、全単量体中に０．１〜７８．９質量％、好ましくは１５〜７３質量％で、より好ましくは３０〜６５質量％である。（Ｃ）単量体の含有量が少なすぎると水溶性が減り、多すぎると対象とする表面への吸着性が劣る。
【００３３】
本発明の高分子化合物は、重量平均分子量が５，０００〜１，０００，０００であり、好ましくは１０，０００〜５００，０００、より好ましくは１０，０００〜４００，０００である。重量平均分子量が小さすぎると、例えばゲル表面に使用したときに、そのポアサイズより小さくなり、大きすぎると高分子化合物溶液の粘度が高くなりすぎて製剤設計上の制限が生じる。なお、重量平均分子量は、本発明においてはゲルパーミエーションクロマトグラフィーで、０．５ｍｏｌ／Ｌ酢酸、０．５ｍｏｌ／Ｌ酢酸ナトリウムの水／エタノール＝５０／５０（ｖ／ｖ％）溶液を移動相とし、ポリエチレングリコールを標準として求めることができる。
【００３４】
本発明の高分子化合物の製造方法は、上記（Ａ）〜（Ｃ）単量体を共重合した共重合体を作製できれば特に限定されないが、例えば溶液重合、懸濁重合、塊状重合により重合することができる。工業的には、溶液重合、懸濁重合によるラジカル重合が好ましく、中でも溶液重合による方法が好ましい。なお、本発明の共重合体は、ランダム共重合体であってもブロック共重合体であってもよい。
【００３５】
溶液重合によって重合する場合、溶媒としては、例えば水、メチルアルコール、エチルアルコール、イソプロピルアルコール等の低級アルコール、ベンゼン、トルエン、キシレン、シクロヘキサン、ヘキサン等の芳香族、脂肪族又は複素環式化合物、酢酸エチル、アセトン、メチルエチルケトン等の各種有機溶剤が使用できる。重合濃度は特に制限されないが、通常１０〜５０質量％で重合するのがよい。
【００３６】
重合開始剤としては、例えば過硫酸アンモニウム、過硫酸ナトリウム、過硫酸カリウム等の過硫酸塩、ベンゾイルパーオキサイド、ラウロイルパーオキサイド等のパーオキサイド、クメンハイドロパーオキサイド、ハイドロパーオキサイド等のハイドロパーオキサイド、アゾビスイソブチロニトリル等のアゾ化合物等が挙げられる。重合開始剤濃度は、通常、使用する単量体合計量に対して０．１〜１０モル％が好ましい。さらに、分子量を規制するためにアルキルメルカプタンのような連鎖移動剤、ルイス酸化合物等の重合促進剤、リン酸、クエン酸、酒石酸、乳酸等のｐＨ調整剤を使用してもよい。重合温度は、用いられる溶媒、重合開始剤により適宜定められるが、通常、室温〜１５０℃がよい。
【００３７】
得られた高分子化合物中に含まれる残存単量体等の低分子量不純物は、活性炭、限界濾過、透析膜等を使用して処理することにより除去精製することができる。活性炭としては、一般的に用いられる木材、石炭、椰子殻等を薬品や蒸気で賦活した物等が挙げられ、その形状に関しても、粉体、破砕状、繊維状のもの等があるが特に限定されない。限外濾過膜の材質としては、ポリスルホン、ポリエーテルスルホン、ポリビニリデンジフルオリド、酢酸セルロース、ニトロセルロース等が使用できる。その形状に関しても平膜状、中空糸状等が挙げられるが、特に限定されない。
【００３８】
本発明のタンパク付着防止用高分子化合物は、医療用具等の材料として使用され、タンパク質に代表されるような生体由来物質が付着することによって材料の生体適合性が悪化することが懸念されるガラス、セラミック、ステンレス、プラスチック等の硬表面、毛髪、繊維等の軟表面、ゲル表面及びコンタクトレンズ表面に対して、低濃度かつ単時間処理によっても優れたタンパク質付着防止能を有する。この高分子化合物は、これらの表面に吸着して防汚性を付与し、水での濯ぎによっても簡単に流されないことから、防汚性組成物に用いることができる。また、対象物を洗浄するとともに防汚性を付与することができ、水での濯ぎを伴うような洗浄工程においても高分子化合物が濯ぎによって流されず、対象面に吸着して防汚性を発現することから、洗浄性防汚剤組成物に用いることができる。
【００３９】
また、本発明のタンパク質付着防止用高分子化合物を含有してなる組成物は、上記特性を有することから眼科用組成物として好適であり、コンタクトレンズ用として特に好適である。眼科用組成物としては、一般点眼薬、抗菌性点眼薬、人工涙液、コンタクトレンズ装着液、洗眼薬等が挙げられる。コンタクトレンズ用組成物としては、具体的には、コンタクトレンズ用処理液、洗浄液、保存液、洗浄保存液、洗浄消毒液等が挙げられる。
【００４０】
上記各組成物における本発明の高分子化合物の含有量は、特に制限されるものではないが、通常、各組成物全体に対して０．０００１〜２０質量％、好ましくは０．００１〜１０質量％、より好ましくは０．００５〜５質量％である。高分子化合物の含有量が少なすぎると、その機能を充分に発揮できない場合があり、多すぎると製剤設計上の制限が生じる場合がある。
【００４１】
本発明の高分子化合物を各種組成物に含有させる場合、その用途に合わせて、アニオン性、カチオン性、ノニオン性及び両性の低分子量界面活性剤を１種単独で又は２種以上を併用してもよい。このような低分子量界面活性剤としては、例えば、アルキルベンゼンスルホン酸塩、硫酸アルキルポリオキシエチレン塩、アルキルポリオキシエチレンエーテル、脂肪酸ジエタノールアミド、Ｎ−アルキレンベタイン、ポリオキシエチレン硬化ヒマシ油６０（例えば、ＨＣＯ−６０、日本サーファクタント工業（株）製）等のポリオキシエチレンオキシステアリン酸トリグリセライド、ポリソリベート８０（例えばＴＯ−１０Ｍ、日本サーファクタント工業（株）製）等のモノオレイン酸ポリオキシエチレンソルビタン、ポリオキシエチレンポリオキシプロピレンブロックポリマー、ポロキサミン（例えば、ＴＥＴＲＯＮＩＣ１１０７、ＢＡＳＦジャパン（株）製）等が挙げられる。
【００４２】
各種組成物には、上記成分の他に消毒剤、防腐剤、酵素、緩衝剤、安定剤、等張化剤、溶解化剤、清涼化剤、粘稠化剤等を１種単独で又は２種以上併用してもよい。
【００４３】
具体的には、消毒剤として、塩酸ポリヘキサメチレンビグアニド、塩化ポリドロニウム等が挙げられる。防腐剤として、塩化ベンザルコニウム、塩化セチルピリジニウム、ソルビン酸、ソルビン酸カリウム、パラオキシ安息香酸メチル、パラオキシ安息香酸エチル、パラオキシ安息香酸プロピル、パラオキシ安息香酸ブチル等が挙げられる。酵素として、トリプシン、キモトリプシン、パングレアチン、パパイン、コラベナーゼ、プロメライン、アミノペプチターゼ、アスペルギロ・ペプチターゼ、プロナーゼＥ、ディスパーゼ、ズブチリシンＡ、ズブチリシンＢ、リパーゼ、グルコシダーゼ、ムタナーゼ、α−アミラーゼ、デキストラナーゼ等が挙げられる。緩衝剤として、ホウ酸、ホウ砂、トロメタモール、リン酸二水素ナトリウム、リン酸水素二ナトリウム、クエン酸、クエン酸ナトリウム、炭酸水素ナトリウム、炭酸ナトリウム、Ｌ−アスパラギン酸カリウム、イプシロン−アミノカプリン酸、グルタミン酸ナトリウム等が挙げられる。安定剤として、α−シクロデキストリン、エデト酸ナトリウム、亜硫酸水素ナトリウム、チオ硫酸ナトリウム等が挙げられる。等張化剤として、アミノエチルスルホン酸、塩化カリウム、塩化ナトリウム、塩化カルシウム、グリセリン、ブドウ糖、Ｄ−マンニトール等が挙げられる。溶解化剤として、エタノール、尿素、プロピレングリコール、マグロゴール４０００等のポリエチレングリコール、モノエタノールアミン等が挙げられる。清涼化剤として、ウイキョウ油、ｄｌ−カンフル、ゲラニオール、ハッカ油、ベルガモット油、ｄ−ボルネオール、ｌ−メントール、ユーカリ油等が挙げられる。粘稠化剤として、コンドロイチン硫酸ナトリウム、ヒアルロン酸及びその塩、デキストラン７０、ヒドロキシセルロース、ポリビニルアルコール、ポリビニルピロリドン等が挙げられる。また、必要に応じて低級アルコール、抗菌剤、色素及び香料等を、それぞれ１種単独で又は２種以上を適宜組み合わせて用いることができる。
【００４４】
特に、本発明の高分子化合物を含有する組成物を、医療用具等の材料として使用されて、タンパク質に代表されるような生体由来物質が付着することによって材料の生体適合性が悪化することが懸念されるガラスやセラミック、ステンレス、プラスチック等の硬表面、毛髪、繊維等の軟表面、ゲル表面及びコンタクトレンズ表面に対し用いる場合、水溶性高分子化合物を配合することが好ましいことがある。特にコンタクトレンズ表面に用いる場合、本発明の高分子化合物と水溶性高分子化合物とを組み合せることにより、例えばこすり洗いをする際の摩擦が減少し、対象物の破損をより良好に防ぐことができる。
【００４５】
水溶性高分子化合物としては、ヒドロキシセルロース、ヒドロキシプロピルメチルセルロース、ヒドロキシエチルセルロース、メチルセルロース等のセルロース系高分子化合物、ポリビニルアルコール、ポリビニルピロリドン、カルボキシビニルポリマー等のポリビニル系高分子化合物、コンドロイチン硫酸ナトリウム、ヒアルロン酸等のムコ多糖類、ポリエチレングリコール、デキストラン等が挙げられる。この中でも好ましい水溶性高分子化合物は、セルロース系高分子化合物、ポリビニル系高分子化合物、ポリエチレングリコール、ヒアルロン酸であり、特に好ましい化合物は、ヒドロキシプロピルメチルセルロース、ヒドロキシエチルセルロース、ポリビニルアルコール、ポリビニルピロリドン、ポリエチレングリコール、ヒアルロン酸である。
【００４６】
上記水溶性高分子化合物の配合量は、特に制限されるものではないが、通常、組成物全体に対して０．０００１〜２０質量％、好ましくは０．００１〜１０質量％、より好ましくは０．００５〜５質量％である。水溶性高分子化合物の配合量が少なすぎると、対象面をこすり洗いする時の摩擦のため、対象物を破損する場合があり、多すぎると粘度が高くなりすぎて製剤設計上の制限が生じる場合がある。
【００４７】
本発明の各組成物の剤型、調製方法、使用方法は特に限定されず、各組成物の通常の剤型として各剤型の常法に準じて調製することができ、各剤型の常用量を通常の使用方法にて使用することによって、優れた防汚性、洗浄防汚性を発揮することができる。
【００４８】
なお、本発明の高分子化合物を配合して上記各種組成物を調製する場合、水性組成物として調製すると、表面処理後に水で濯いでも優れた防汚性を付与する防汚剤組成物、さらに、水での洗浄工程において上記高分子化合物が濯ぎによって脱離せず、有効成分として対象面に吸着して優れた防汚性を付与できる洗浄性防汚剤組成物が得られる。
【実施例】
【００４９】
以下、実施例及び比較例を示し、本発明を具体的に説明するが、本発明は下記の実施例に制限されるものではない。
【００５０】
［実施例１］
冷却還流管、滴下ロート、温度計、窒素導入管及び撹拌装置を取り付けたセパラブルフラスコにエタノール２００ｇを仕込み、撹拌しながら窒素ガスを導入して７８℃に加熱し、メタクリル酸ジメチルアミノエチル（以下、ＤＭと略す）４０．１ｇ、メタクリル酸メチル（以下、ＭＭＡと略す）４４．７ｇ、ビニルピロリドン（以下、ＶＰと略す）６５．２ｇ（全単量体中のＤＭ分＝２７質量％、全単量体中のＭＭＡ分＝３０質量％、全単量体中のＶＰ分＝４３質量％）、及びエタノール３５ｇの混合溶液と、２，２−（アゾビス（２−メチルブチロニトリル））０．７８ｇ及びエタノール１１５ｇの混合溶液とを連続的に３時間かけて加え、さらに３時間加熱し続けて、表１に示す組成の実施例１の高分子化合物（共重合体）を得た。
【００５１】
［実施例２〜２５］
上記実施例１において、表１の組成となるように単量体の種類、配合割合を代えた以外は、上記実施例１と同様の方法によって表１に示す組成の実施例２〜２５の高分子化合物を得た。
【００５２】
［実施例２６］
冷却還流管、滴下ロート、温度計、窒素導入管及び撹拌装置を取り付けたセパラブルフラスコにエタノール１２０ｇを仕込み、撹拌しながら窒素ガスを導入して内温を７８℃に加熱し、ＤＭ１１．５ｇ、ＭＭＡ２５．７ｇ、ＶＰ４２．４ｇ、メトキシポリエチレングリコールモノメタクリレート（ポリエチレン平均＝９）（以下Ｍ−９０Ｇと略す）１０．３ｇ（全単量体中のＤＭ分＝１２．８質量％、全単量体中のＭＭＡ分＝２８．６質量％、全単量体中のＶＰ分＝４７．１質量％、全単量体中のＭ−９０Ｇ＝１１．５質量％）及びエタノール４１ｇの混合溶液と、２，２−（アゾビス（２−メチルブチロニトリル））０．７１ｇ及びエタノール４９．１ｇの混合溶液とを連続的に２時間かけて加え、さらに４時間加熱し続けて重合反応し共重合体を得た。共重合体の固形分が２質量％になるようにイオン交換水を加えると同時に１ｍｏｌ％Ｌの塩酸水溶液を加えてｐＨを６に調整し、再生セルロース製透析チューブ（ＵＣ３６−３２−１００；Ｖｉｓｋａｓｅ  Ｃｏｍｐａｎｉｅｓ，Ｉｎｃ製）に入れ、イオン交換水を取り替えながら１週間透析を行なった。チューブ内の高分子化合物を含む水溶液を凍結乾燥機を用いて乾燥し、表３に示す組成の実施例２６の高分子化合物（精製共重合体）を得た。
【００５３】
［実施例２７〜６２］
上記実施例２６において、表３の組成となるように単量体の種類、配合割合を代えた以外は、上記実施例２６と同様の方法によって表３に示す組成の実施例２７〜６２の高分子化合物を得た。
【００５４】
［比較例１，２］
市販の下記高分子化合物を比較例１，２とした。
比較例１：ポリビニルピロリドン（ポリビニルピロリドンＫ−９０）：ＢＡＳＦ（株）製
比較例２：ポリアクリル酸（カーボポール９３４Ｐ）：Ｎｏｖｅｏｎ社製
【００５５】
［比較例３〜９］
上記実施例１において、表２の組成となるように単量体の種類、配合割合を代えた以外は、上記実施例１と同様の方法によって表２に示す組成の比較例３〜９の高分子化合物を得た。
【００５６】
上記実施例１〜２５及び比較例１〜９の高分子化合物について、０．０５質量％水溶液での防汚性１、防汚性２及び防汚性３の評価を下記方法に従って行った。また耐久性の評価に関しては、上記実施例１〜２５の共重合体について、０．１質量％水溶液で、及び比較例１〜９について１．０質量％水溶液での評価を下記方法に従って行った。さらに上記実施例２６〜６２及び比較例１〜９の高分子化合物について、０．０５質量％水溶液での防汚性４、洗浄性の評価を下記方法に従って行った。結果を表１〜４に併記する。
【００５７】
〈防汚性１の評価方法〉
ステンレス板（１０ｃｍ×１０ｃｍ）を濃度０．０５質量％高分子化合物溶液又は分散液５００ｍＬに室温で１時間浸漬した。ステンレス板を取りだしてイオン交換水で濯ぎ、清浄な柔らかい紙で水分を吸い取り、タンパク質の一種であるフィブリノーゲン０．６０ｇをイオン交換水５００ｍＬに溶解させた液にステンレス板を浸漬した後、３０℃で１時間加温震盪した。ステンレス板を取りだし、清浄な柔らかい紙で水分を吸い取った。このステンレス板は、ニンヒドリン指示薬を用いてステンレス版に付着したフィブリノーゲンを染色し、発色の状態を下記評価基準に従って評価した。
【００５８】
〈評価基準〉
５：全く染まらない（ステンレス板をフィブリノーゲン溶液に接触させず、ニンヒドリン指示薬を用いた時の着色状態に相当）
４：ほとんど染まらない
３：僅かに染まる
２：かなり染まる
１：激しく染まる（ステンレス板を高分子化合物溶液による処理をせず、フィブリノーゲン溶液に接触させてニンヒドリン指示薬を用いた時の着色状態に相当）
【００５９】
〈防汚性２の評価方法〉
ＥＭＡＡ（エチレン・メタクリル酸重合体）樹脂（１０ｃｍ×１０ｃｍ）（三井・デュポン  ポリケミカル（株）製）を濃度０．０５質量％高分子化合物溶液又は分散液５００ｍＬに室温で１時間浸漬した。ＥＭＡＡ樹脂を取りだしてイオン交換水で濯ぎ、清浄な柔らかい紙で水分を吸い取り、タンパク質の一種である卵白リゾチーム溶液（和光純薬（株）製）０．６０ｇをイオン交換水５００ｍＬに溶解させた液にＥＭＡＡ樹脂を浸漬した後、３０℃で１時間加温震盪した。ＥＭＡＡ樹脂を取りだし、清浄な柔らかい紙で水分を吸い取った。このＥＭＡＡ樹脂は、ニンヒドリン指示薬を用いてＥＭＡＡ樹脂に付着したリゾチームを染色し、発色の状態を下記評価基準に従って評価した。
【００６０】
〈評価基準〉
５：全く染まらない（ＥＭＡＡ樹脂を卵白リゾチーム溶液に接触させず、ニンヒドリン指示薬を用いた時の着色状態に相当）
４：ほとんど染まらない
３：僅かに染まる
２：かなり染まる
１：激しく染まる（ＥＭＡＡ樹脂を高分子化合物溶液による処理をせず、卵白リゾチーム溶液に接触させてニンヒドリン指示薬を用いた時の着色状態に相当）
【００６１】
〈防汚性３の評価方法〉
上記防汚性２の評価方法において、ＥＭＡＡ樹脂をソフトコンタクトレンズ［１ＤＡＹ  ＡＣＵＶＵＥ（ジョンソン  アンド  ジョンソン（株）製）］に代え、リゾチームの染色剤として０．０５質量％エリスロシン水溶液を用いた以外は、上記防汚性２の評価方法と同様の方法によって、ソフトコンタクトレンズに付着した卵白リゾチームを染色し、発色の状態を下記評価基準に従って評価した。
【００６２】
〈評価基準〉
５：全く染まらない（ソフトコンタクトレンズを卵白リゾチーム溶液に接触させず、エリスロシン水溶液を用いた時の着色状態に相当）
４：ほとんど染まらない
３：僅かに染まる
２：かなり染まる
１：激しく染まる（ソフトコンタクトレンズを高分子化合物溶液による処理をせず、卵白リゾチーム溶液に接触させてエリスロシン水溶液を用いた時の着色状態に相当）
【００６３】
〈耐久性の評価方法〉
ソフトコンタクトレンズ［１ＤＡＹ  ＡＣＵＶＵＥ（ジョンソン・アンド・ジョンソン（株）製）］を、上記実施例１〜２５及び比較例１〜９の高分子化合物溶液（実施例１〜２５の高分子化合物０．１質量％水溶液、比較例１〜９の高分子化合物１．０質量％水溶液）５００ｍＬに、室温で１時間浸漬した。ソフトコンタクトレンズを取りだしてイオン交換水で濯ぎ、清浄な柔らかい紙で水分を吸い取り、タンパク質の一種である卵白リゾチーム溶液（和光純薬（株）製）０．６０ｇをイオン交換水５００ｍＬに溶解させた液にソフトコンタクトレンズを浸漬した後、３０℃でそれぞれ１５時間及び３０時間加温震盪した。ソフトコンタクトレンズを取りだし、清浄な柔らかい紙で水分を吸い取った。このソフトコンタクトレンズについて、ニンヒドリン指示薬を用いてレンズに付着したリゾチームを染色し、発色の状態を下記評価基準に従って評価した。
【００６４】
〈評価基準〉
５：全く染まらない（ソフトコンタクトレンズを卵白リゾチーム溶液に接触させず、ニンヒドリン指示薬を用いた時の着色状態に相当）
４：ほとんど染まらない
３：僅かに染まる
２：かなり染まる
１：激しく染まる（ソフトコンタクトレンズを高分子化合物溶液による処理をせず、卵白リゾチーム溶液に接触させてニンヒドリン指示薬を用いた時の着色状態に相当）
【００６５】
〈防汚性４の評価方法〉
ソフトコンタクトレンズ［１ＤＡＹ  ＡＣＵＶＵＥ（ジョンソン・アンド・ジョンソン（株）製）］を上記実施例２６〜６２及び比較例１〜９の高分子化合物溶液（高分子化合物濃度０．０５質量％、塩化ナトリウム０．９質量％）４ｍＬに、室温で４時間浸漬した。ソフトコンタクトレンズを取りだしてイオン交換水で濯ぎ、清浄な柔らかい紙で水分を吸い取った。このソフトコンタクトレンズを、卵白リゾチーム（和光純薬（株）製）０．１２質量％、牛血清アルブミン０．３８８質量％（ｆｒａｃｔｉｏｎ  Ｖ，ナカライテスク（株）製）、γ−グロブリン０．１６１質量％（ｂｏｖｉｎｅ，ｃｏｈｎ  Ｆ−２，ナカライテスク（株）製）、塩化ナトリウム０．９質量％及びリン酸水素二ナトリウム０．０４５質量％を混合した卵白リゾチーム溶液２ｍＬに浸漬し、３７℃で１時間加温震盪した。ソフトコンタクトレンズを取りだし、清浄な柔らかい紙で水分を吸い取った。このソフトコンタクトレンズについて、ニンヒドリン指示薬を用いてレンズに付着したタンパク質を染色し、発色の状態を下記評価基準に従って評価した。
【００６６】
〈評価基準〉
５：全く染まらない（ソフトコンタクトレンズを卵白リゾチーム溶液に接触させず、ニンヒドリン指示薬を用いた時の着色状態に相当）
４：ほとんど染まらない
３：僅かに染まる
２：かなり染まる
１：激しく染まる（ソフトコンタクトレンズを高分子化合物溶液による処理をせず、卵白リゾチーム溶液に接触させてニンヒドリン指示薬を用いた時の着色状態に相当）
【００６７】
〈洗浄性の評価方法〉
ソフトコンタクトレンズ［１ＤＡＹ  ＡＣＵＶＵＥ（ジョンソン・アンド・ジョンソン（株）製）］をイオン交換水で濯ぎ、清浄な柔らかい紙で水分を吸い取った。このソフトコンタクトレンズを、卵白リゾチーム（和光純薬（株）製）０．１２質量％、牛血清アルブミン０．３８８質量％（ｆｒａｃｔｉｏｎ  Ｖ，ナカライテスク（株）製）、γ−グロブリン０．１６１質量％（ｂｏｖｉｎｅ，ｃｏｈｎ  Ｆ−２，ナカライテスク（株）製）、塩化ナトリウム０．９質量％及びリン酸水素二ナトリウム０．０４５質量％を混合した卵白リゾチーム溶液２ｍＬに浸漬した後、３７℃で１時間加温震盪した。ソフトコンタクトレンズを取りだし、清浄な柔らかい紙で水分を吸い取った後、上記実施例２６〜６２及び比較例１〜９の高分子化合物溶液（高分子化合物濃度０．０５質量％、塩化ナトリウム０．９質量％）を、コンタクトレンズ片面につき３ｍＬづつ滴下して擦り洗いをした。このソフトコンタクトレンズについて、ニンヒドリン指示薬を用いてレンズに付着しているタンパク質を染色し、発色の状態を下記評価基準に従って評価した。
【００６８】
〈評価基準〉
５：全く染まらない（使用済みソフトコンタクトレンズに付着したタンパク質汚れがほぼ洗浄された状態に相当）
４：ほとんど染まらない
３：僅かに染まる
２：かなり染まる
１：激しく染まる（使用済みコンタクトレンズに付着したタンパク質汚れがほとんど取れていないことに相当）
【００６９】
【表１】
2004359947.tif 000004
【００７０】
【表２】
2004359947.tif 000005
【００７１】
【表３】
2004359947.tif 000006
【００７２】
【表４】
2004359947.tif 000007
【００７３】
［実施例６３〜６６，比較例１０，１１］
表５の組成に準じて、常法に基づき防汚剤組成物、防汚洗浄剤組成物を調製した。得られた防汚剤組成物、防汚洗浄剤組成物を前述の防汚性３の評価方法において、０．０５質量％の高分子化合物溶液又は分散液を、防汚剤組成物、防汚洗浄剤組成物に変えた以外は同様の方法で評価した。結果を表５に併記する。
【００７４】
【表５】
2004359947.tif 000008
【００７５】
表中の略号を下記に示す。
・ＤＭ：メタクリル酸ジメチルアミノエチル
・ＤＭＡ：アクリル酸ジメチルアミノエチル
・ＤＭＡＰＡＡ：ジメチルアミノプロピルアクリルアミド
・ＤＭＡＰＭＡ：ジメチルアミノプロピルメタクリルアミド
・ＤＭＣ：メタクリ酸ジメチルアミノエチルメチルクロライド
・ＭＭＡ：メタクリル酸メチル
・ＥＭＡ：メタクリル酸エチル
・ＢＭＡ：メタクリル酸ｎ−ブチル
・ｔ−ＢＭＡ：メタクリル酸ｔ−ブチル
・ＶＰ：ビニルピロリドン
・Ｍ−９０Ｇ：メトキシポリエチレングリコールモノメタクリレート（メタクリル酸メトキシポリエチレングリコール）（ポリエチレン平均＝９）（新中村化学工業（株）製）
・Ｍ−２３０Ｇ：メトキシポリエチレングリコールモノメタクリレート（メタクリル酸メトキシポリエチレングリコール）（ポリエチレン平均＝２３）（新中村化学工業（株）製）
・ＨＥＭＡ：メタクリル酸ヒドロキシエチル
・ＡＡ：アクリル酸
・ＭＡＡ：メタクリル酸
・ＴＥＴＯＲＯＮＩＣ１１０７：ポロキサミン（ＢＡＳＦジャパン（株）製）
・ニューポールＰＥ６８：プルロニック型非イオン界面活性剤（三洋化成（株）製）